СПОСОБ ПРОИЗВОДСТВА ИЗДЕЛИЙ ИЗ СШИТОГО КАУЧУКА

1. Способ производства изделий из сшитого каучука, включающий стадии, на которых
а) наносят серосодержащую композицию на поверхность предварительно сформованного изделия из содержащего пероксид сшиваемого каучука для обеспечения покрытого серой изделия и
b) осуществляют сшивание каучука путем нагревания покрытого серой изделия, по выбору, в присутствии воздуха, при температуре в диапазоне от 80 до 300°С для получения изделия из сшитого каучука.
2. Способ по п.1, в котором серосодержащая композиция является серосодержащей водной суспензией.
3. Способ по п.2, в котором 90% частиц серы, присутствующих в серосодержащей водной суспензии, при измерении в данной суспензии, имеют диаметр менее 100 мкм.
4. Способ по любому из предыдущих пунктов, в котором концентрация серы в серосодержащей композиции соответствует диапазону от 5 до 95 вес.% относительно общего веса композиции.
5. Способ по любому из пп.1-3, в котором серосодержащая композиция также содержит одну или более добавку, выбранную из группы, состоящую из глины, стабилизаторов, эмульгаторов и смачивающих веществ.
6. Способ по любому из пп.2-3, в котором серосодержащую водную суспензию наносят на поверхность предварительно сформованного изделия из содержащего пероксид сшиваемого каучука путем погружения указанного изделия в суспензию или путем нанесения кистью или распыления суспензии на поверхность указанного изделия.
2
7. Способ по любому из пп.1-3, в котором серосодержащую композицию наносят на поверхность предварительно сформованного изделия из содержащего пероксид сшиваемого каучука в количестве, по меньшей мере, 0,005 мг S/см.
8. Способ по любому из пп.1-3, в котором между стадиями а) и b) не осуществляют стадии сушки.
9. Непрерывный способ производства изделия из сшиваемого каучука, включающий стадии, на которых:
(i) придают содержащему пероксид сшиваемому каучуку формы для получения предварительного сформованного изделия из содержащего пероксид сшиваемого каучука,
(ii) наносят серосодержащую композицию на поверхность предварительного сформованного изделия из содержащего пероксид сшиваемого каучука для обеспечения покрытого серой изделия и
(iii) сшивают каучук путем нагревания покрытого серой изделия до температуры в диапазоне от 80 до 300°С, по выбору, в присутствии воздуха, для получения изделия из сшитого каучука,
причем все стадии осуществляются в непрерывном режиме.
10. Изделие из сшитого каучука, получаемое способом по любому из предыдущих пунктов.
11. Покрытое серой изделие, получаемое путем нанесения серосодержащей композиции, предпочтительно, серосодержащей водной суспензии, на поверхность предварительного сформованного изделия из содержащего пероксид сшиваемого каучука.